(57)【要約】【課題】外表面が長期間の使用によっても適切な粗度に保たれる、金属ストリップの巻き戻し及び／又は巻き取り機用マンドレル、及びこのマンドレルを備えた巻き戻し及び／又は巻き取り機を提供する。【解決手段】厚さ３００μｍ以下の表面被覆層が質量％でクロム炭化物：１０〜３０％、ＮｉＣｒ：５〜１５％を含み、残部がタングステンの炭化物からなるとともに、表面粗さＲｚ（十点平均粗さ）が２０〜１４０μｍであるマンドレルを有する。【選択図】　　なし【特許請求の範囲】
【請求項１】
厚さ３００μｍ以下の表面被覆層がクロム炭化物：１０〜３０％、ＮｉＣｒ：５〜１５％（何れも質量％）を含み、主に残部がタングステンの炭化物からなると共に、表面粗さＲｚ（十点平均粗さ）が２０〜１４０μｍであることを特徴とする、金属ストリップの巻き戻し及び／又は巻き取り機用マンドレル。
【請求項２】
厚さ３００μｍ以下の表面被覆層がクロム炭化物：１０〜３０％、ＮｉＣｒ：５〜１５％（何れも質量％）を含み、主に残部がタングステンの炭化物からなると共に、表面粗さＲｚ（十点平均粗さ）が２０〜１４０μｍであるマンドレルを備えたことを特徴とする、金属ストリップの巻き戻し及び／又は巻き取り機。
【発明の詳細な説明】
【０００１】
【発明の属する技術分野】
この発明は、金属ストリップの巻き戻し及び／又は巻き取り機用マンドレル、及び巻き戻し及び／又は巻き取り機、特に、長期間の使用でも外表面が適切な粗度に保たれる、金属ストリップの巻き戻し及び／又は巻き取り機用マンドレル、及びこのマンドレルを備えた、金属ストリップの巻き戻し及び／又は巻き取り機に関するものである。
【０００２】
【従来の技術】
金属ストリップを取り扱うラインにおいては、金属ストリップをコイルから巻き戻したり、コイルに巻き取る作業が行われる。例えば、図１に示す連続鍍金ラインでは、金属ストリップのコイルを巻き戻し機１によって巻き戻し、入側ルーパ２、鍍金タンク３、出側ルーパ４を経て、巻き取り機５によって再びコイルに巻き取られる。
【０００３】
なお、図１の例は、一方向に金属ストリップが流れるラインであるので、巻き戻し機は巻き戻し専用であり、巻き取り機は巻き取り専用であるが、金属ストリップがリバースで流れるラインでは、順方向に流れるときの巻き戻し機が逆方向に流れるときの巻き取り機になり、順方向に流れるときの巻き取り機が逆方向に流れるときの巻き戻し機になる。
【０００４】
ここでは、これらを総称して、金属ストリップの巻き戻し及び／又は巻き取り機という。
【０００５】
図２は、巻き戻し及び巻き取り機用マンドレルの模式的な外観図である。巻き戻し機で金属ストリップをコイルから巻き戻すときには、マンドレル１０をコイルの内径側に差し込んで巻き戻し、巻き取り機で金属ストリップを巻き取るときには、マンドレル１０に金属ストリップを巻きつけてコイルに巻き取る。なお、コイルの着脱を容易にするために、マンドレル１０は円周方向に複数個（３個ないし４個）に分割されたセグメント１１を組合わせた構造になっており、それによって外径が変更できるようになっている。例えば、金属ストリップを巻き取るときはマンドレルの外径を膨らませてコイルを固定し、一方、コイルを抜き出すときにはマンドレルの外径を縮めてコイルを抜き取る。
【０００６】
そして、マンドレル１０の外表面には、適度な粗度が付与されている。マンドレル表面のグリップ力によって、金属ストリップとマンドレルとのスリップ防止および金属ストリップの蛇行防止を図るためである。もし、金属ストリップとマンドレルとのスリップや金属ストリップの蛇行が生じると、巻き戻し中あるいは巻き取り中の金属ストリップコイルの内径側から横ずれが発生し、金属ストリップのエッジの損傷による歩留低下さらには金属ストリップの破断による設備停止に至る危険性があるからである。ただし、マンドレルの外表面の粗度があまり高すぎると、マンドレル表面のグリップ力が強くなりすぎて、金属ストリップに張力変動が生じた時に金属ストリップが破断する危険性もある。
【０００７】
従来、金属ストリップの巻き戻し及び／又は巻き取り機のマンドレル外表面に必要な粗度を付与する方法として、マンドレル表面にスチールショットまたはスチールグリッドを高速で投射し、さらに硬質Ｃｒメッキ処理する方法がとられてきた。
【０００８】
【発明が解決しようとする課題】
しかし、上述のスチールショット等の高速投射と硬質Ｃｒメッキ処理により、表面に必要な粗度を付与されたマンドレルは、比較的短い使用期間で、金属ストリップとの接触によりマンドレル表面が磨耗して粗度が落ち、スリップ防止効果や蛇行防止効果が無くなるという問題があった。
【０００９】
これに対して、耐磨耗性があり長期間の使用でも表面の粗度が落ちないロールとして、特開平１１−４７８１５号公報に、中心線平均粗さＲａが１〜５μｍでかつ凸部の平均傾斜角が６度以上である梨地状の下地の上にＣｒめっきを施したロールが開示されている。以下、これを従来ロールという。
【００１０】
しかしながら、上記従来ロールは、金属ストリップの搬送用ロールであり、使用状況が異なる金属ストリップの巻き戻しや巻き取りには適当とはいえない。
【００１１】
従って、この発明の目的は、上記の状況を鑑みて、長期間の使用でも外表面が適切な粗度に保たれる、金属ストリップの巻き戻し及び／又は巻き取り機用マンドレル、及びこのマンドレルを備えた巻き戻し及び／又は巻き取り機を提供することにある。
【００１２】
【課題を解決するための手段】
本発明者等は、金属ストリップ搬送用ロールとは明らかに異なる、金属ストリップ巻き戻し及び／又は巻き取り機のマンドレルについて、実操業において実験検討を重ねた結果、下記の知見を得た。
【００１３】
硬質Ｃｒメッキ処理したマンドレルは、金属ストリップとの接触により磨耗するため、比較的短期間の使用で金属ストリップのスリップや蛇行を生じるが、表面粗さＲｚ（十点平均粗さ）を同一としたタングステン炭化物系サーメット溶射処理したマンドレルは、金属ストリップとの接触による磨耗が少ないため長期間の使用に対しても金属ストリップのスリップ防止や蛇行防止に好適である。
【００１４】
この発明は、上記知見に基づきなされたものであって、下記を特徴とするものである。
【００１５】
請求項１記載の発明は、厚さ３００μｍ以下の表面被覆層がクロム炭化物：１０〜３０％、ＮｉＣｒ：５〜１５％（何れも質量％）を含み、残部がタングステンの炭化物からなると共に、表面粗さＲｚ（十点平均粗さ）が２０〜１４０μｍであることに特徴を有するものである。
【００１６】
請求項２記載の発明は、厚さ３００μｍ以下の表面被覆層がクロム炭化物：１０〜３０％、ＮｉＣｒ：５〜１５％（何れも質量％）を含み、残部がタングステンの炭化物からなると共に、表面粗さＲｚ（十点平均粗さ）が２０〜１４０μｍであるマンドレルを備えたことに特徴を有するものである。
【００１７】
【発明の実施の形態】
この発明において限定した諸条件について、以下に説明する。
【００１８】
金属ストリップとの接触による磨耗防止と経済性を目的とすることにより、被覆層の厚さ３００μｍ以下に限定した。実用的なレベルとしては、厚さ１０μｍ以上が妥当である。
【００１９】
表面被覆層の構成成分として、クロム炭化物は、質量％で１０〜３０％とする。クロム炭化物は、マトリックスとなるＮｉＣｒの分解を防止する役割と耐磨耗性を付与する役割を持つ。クロム炭化物が質量％で１０％未満または３０％超では所望の耐磨耗性が得られない。また、マトリックスとなるＮｉＣｒの分解を防止するため、クロム炭化物とマトリックスＮｉＣｒの比率は、質量％で２：１とする。そして、タングステン炭化物は、耐磨耗性を与える。
【００２０】
使用時において金属ストリップのスリップ防止や蛇行防止を行うには、適度な表面粗さが付与されたマンドレルにする必要があることは、上述した通りであるが、その条件として表面粗さＲｚ（十点平均粗さ）を２０〜１４０μｍとした。Ｒｚ２０μｍは、タングステン炭化物系サーメット溶射処理したマンドレルの使用限界として得た表面粗さ数値である。Ｒｚ１４０μｍを超えるときは、マンドレルと金属ストリップ間のグリップ力とが大となり、張力変動時に金属ストリップの破断に至る危険性がある。
【００２１】
なお、この発明は、一方向に金属ストリップが流れるラインにおいて、巻き戻し機又は巻き取り機の何れか一方に適用することでもよいし、巻き戻し機と巻き取り機の両方に適用してもよい。また、金属ストリップがリバースで流れるラインにおいて巻き戻しと巻き取りの両方を行う、巻き戻し及び巻き取り機にも適用できることはいうまでもない。
【００２２】
【実施例】
実施例１
マンドレルの代用としてロールを用いて、表面にタングステン炭化物系サーメット溶射処理を施して製作した本発明例のロールと、比較のために表面に硬質Ｃｒメッキ処理を施して製作した従来例のロールについて、磨耗促進試験によって表面粗さの時間的変化を比較評価した。ロール直径は３００ｍｍで、処理層の厚みは１００μｍ、表面粗さＲｚ４０μｍとした。また、ロール回転数は６０ｒｐｍで、相手材にアルミ砥粒つきサンドペーパー（ＪＩＳＡ＃３２０）を用いた。
【００２３】
図３に両ロールの表面粗さの時間的変化を示す。図３から明らかなように、従来例のロールでは、表面粗さの急激な低下が生じているが、本発明例のロールでは、表面粗さの変化が少なく安定していることが分かった。
【００２４】
実施例２
図１に示した鍍金ラインにおける巻き戻し機のマンドレルについて、表面にタングステン炭化物系サーメット溶射処理を施して製作した本発明例のマンドレルを用いた場合と、表面に硬質Ｃｒメッキ処理を施して製作した従来例のマンドレルを用いた場合とのマンドレル表面粗さの時間的変化を比較評価した。マンドレル表面の処理層の厚みは５０μｍとし、測定個所はマンドレルの胴長方向で駆動側、中央、操作側の３個所とした。なお、金属ストリップの厚さは０．１〜３．２ｍｍであった。
【００２５】
その結果を表１に示す。
【００２６】
【表１】
2004050209.tif 000002
【００２７】
表１から明らかなように、従来例のマンドレルでは、使用開始１年後に表面粗さがかなり低下しており、２年後にはさらに表面粗さが低下して金属ストリップとのスリップが生じている。これに対して、本発明例のマンドレルでは、表面粗さの低下が少なく安定していることが分かった。
【００２８】
すなわち、本発明例のマンドレルを用いた場合には、長期間の使用においても金属ストリップのスリップや蛇行を生じることがなく、従来例のマンドレルによる場合に発生したスリップや蛇行による金属ストリップコイルの内径横ずれを回避でき、金属ストリップのエッヂ損傷による歩留低下さらには金属ストリップの破断による設備停止に至ることはなくなることが明らかとなった。
【００２９】
【発明の効果】
以上説明したように、この発明によれば、マンドレルの外表面が長期間の使用によっても適切な粗度に保たれるので、金属ストリップのエッジ損傷が減少することによる歩留向上と、金属ストリップ破断のための緊急の設備停止が不要になることによる設備稼働率向上とが得られるといった有用な効果がもたらされる。
【図面の簡単な説明】
【図１】金属ストリップ巻き戻し機及び巻き取り機が使用される連続鍍金ラインを示す概略図である。
【図２】金属ストリップ巻き戻し機及び巻き取り機のマンドレルの外観図である。
【図３】実施例１における表面粗さの変化を示すグラフである。
【符号の説明】
１：巻き戻し機
２：入側ルーパ
３：鍍金タンク
４：出側ルーパ
５：巻き取り機
１０：マンドレル
１１：セグメント
【図１】
2004050209.tif 000003
【図２】
2004050209.tif 000004
【図３】
2004050209.tif 000005